(57)【特許請求の範囲】
【請求項１】
円筒形状の金型の外周面の一部に、前記金型に対して非接着性の被覆用膜部材を固定部材によって固定して、前記金型の外周面の周方向の一部を前記被覆用膜部材で被覆する被覆工程と、
前記被覆用膜部材の一部を覆うよう、前記金型の外周面に樹脂材料を塗布する塗布工程と、
前記樹脂材料を硬化させて樹脂皮膜を形成する硬化工程と、
前記金型の外周面と前記被覆用膜部材との間隙に気体を挿入して、前記金型から前記樹脂皮膜を抜き取る抜き取り工程と、
を備え、
前記被覆工程での、前記金型の外周面の周方向の一部への前記被覆用膜部材の被覆および前記固定部材による前記被覆用膜部材の固定は、前記抜き取り工程で前記被覆用膜部材の前記樹脂皮膜で覆われていない領域における前記金型の周方向側から、前記金型の外周面と前記被覆用膜部材との間隙に気体が吹き込まれるように行なう無端ベルトの製造方法。
【発明の詳細な説明】
【技術分野】
【０００１】
本発明は、無端ベルトの製造方法に関する。
【背景技術】
【０００２】
画像形成装置において、感光体、帯電体、転写体、及び定着体等に、プラスチック製フィルムからなるベルトが用いられる場合、継ぎ目のない無端ベルトが好ましい。尚、その材料としては、ポリイミド樹脂やポリアミドイミド樹脂が好ましい。
【０００３】
ポリイミド樹脂の無端ベルトの製造方法として、円筒形状の金型の表面に、ポリイミド前駆体溶液（樹脂材料）を塗布して塗布膜を形成し、該塗布膜を乾燥、加熱反応させてポリイミド樹脂皮膜（無端ベルト）を形成した後、ポリイミド樹脂皮膜を金型から剥離する方法が提案されている（例えば、特許文献１参照）。
【０００４】
この際、金型の軸方向端部にまで塗布膜を形成すると金型の軸方向端部に塗布膜がこびりつくため、加熱後の樹脂皮膜を容易に引き抜く観点から、金型と樹脂皮膜との間隙に加圧空気を吹き込む方法が模索されている。
例えば、金型の両端部外周にマスキング部材（具体的には粘着テープ等）を設けた状態で樹脂材料の塗布を行って塗布膜を形成し、該塗布膜を加熱乾燥して樹脂皮膜を形成した後、両端部の樹脂被膜と共に前記マスキング部材（粘着テープ等）を剥離し、該剥離によって形成される金型と樹脂皮膜との間隙に加圧空気を吹き込みながら、金型から樹脂皮膜を抜き取る方法が開示されている（例えば、特許文献２参照）。
【先行技術文献】
【特許文献】
【０００５】
【特許文献１】特開昭６１−２７３９１９号公報
【特許文献２】特開２００６−２１８８４４号公報
【発明の概要】
【発明が解決しようとする課題】
【０００６】
本発明の目的は、非接着性の被覆用膜部材を用いない場合および／または金型の外周面と非接着性の被覆用膜部材との間隙に気体を挿入しない場合に比べ、金型からの樹脂皮膜の抜き取りを容易に行なうことにある。
【課題を解決するための手段】
【０００７】
上記課題は、以下の本発明によって達成される。
即ち、請求項１に係る発明は、円筒形状の金型の外周面の一部に、前記金型に対して非接着性の被覆用膜部材を固定部材によって固定して、前記金型の外周面の周方向の一部を前記被覆用膜部材で被覆する被覆工程と、前記被覆用膜部材の一部を覆うよう、前記金型の外周面に樹脂材料を塗布する塗布工程と、前記樹脂材料を硬化させて樹脂皮膜を形成する硬化工程と、前記金型の外周面と前記被覆用膜部材との間隙に気体を挿入して、前記金型から前記樹脂皮膜を抜き取る抜き取り工程と、を備え、
前記被覆工程での、前記金型の外周面の周方向の一部への前記被覆用膜部材の被覆および前記固定部材による前記被覆用膜部材の固定は、前記抜き取り工程で前記被覆用膜部材の前記樹脂皮膜で覆われていない領域における前記金型の周方向側から、前記金型の外周面と前記被覆用膜部材との間隙に気体が吹き込まれるように行なう無端ベルトの製造方法である。
【発明の効果】
【００１０】
請求項１に係る発明によれば、非接着性の被覆用膜部材を用いない場合および／または金型の外周面と非接着性の被覆用膜部材との間隙に気体を挿入しない場合に比べ、金型からの樹脂皮膜の抜き取りが容易に行なわれる。
【００１１】
また請求項１に係る発明によれば、被覆用膜部材が金型の外周面の周方向の全部を被覆する場合に比べ、樹脂材料による汚染が生じる領域が縮小される。
【００１２】
さらに請求項１に係る発明によれば、被覆用膜部材の樹脂皮膜で覆われていない領域における金型の周方向側から、金型の外周面と被覆用膜部材との間隙に気体が吹き込まれるよう、固定部材によって被覆用膜部材が固定されていない場合に比べ、金型からの樹脂皮膜の抜き取りが容易に行なわれる。
【図面の簡単な説明】
【００１３】
【図１】第１の実施形態に係る無端ベルトの製造方法において、被覆用膜部材でその一部が被覆された金型を示す概略図である。
【図２】第１の実施形態に係る無端ベルトの製造方法において、被覆用膜部材でその一部が被覆された金型を示す他の態様の概略図である。
【図３】第２の実施形態に係る無端ベルトの製造方法において、被覆用膜部材でその一部が被覆された金型を示す概略図である。
【図４】第２の実施形態に係る無端ベルトの製造方法において、被覆用膜部材でその一部が被覆された金型を示す他の態様の概略図である。
【図５】第３の実施形態に係る無端ベルトの製造方法において、被覆用膜部材でその一部が被覆された金型を示す概略図である。
【図６】第３の実施形態に係る無端ベルトの製造方法において、被覆用膜部材でその一部が被覆された金型を示す他の態様の概略図である。
【図７】浸漬塗布方法を示す概略図である。
【図８】環状塗布方法を示す概略図である。
【図９】回転塗布装置による塗布方法を示す概略図であり、（Ａ）は横から見た図であり、（Ｂ）正面から見た図である。
【図１０】芯体と切断用金型の構成図である。
【図１１】皮膜を切断する説明図である。
【図１２】切断用金型の概略断面図である。
【発明を実施するための形態】
【００１４】
以下、本発明に係る無端ベルトの製造方法の実施形態について詳細に説明する。
【００１５】
本実施形態に係る無端ベルトの製造方法は、非接着性の被覆用膜部材によって一部が被覆された金型の外周面に、前記被覆用膜部材の一部を覆うよう樹脂材料を塗布して塗布膜を形成し、該塗布膜を加熱乾燥して樹脂皮膜を形成した後、非接着性の被覆用膜部材と金型の外周面との間隙に気体を吹き込むことにより、該気体を樹脂皮膜と金型の外周面との間隙に挿入して、金型から樹脂皮膜を抜き取る方法である。
【００１６】
即ち本実施形態に係る無端ベルトの製造方法は、以下の各工程を備えることを特徴とする。
(1) 被覆工程
円筒形状の金型の外周面の一部に、前記金型に対して非接着性の被覆用膜部材を固定部材によって固定して、前記金型の外周面の周方向の一部を前記被覆用膜部材で被覆する。
(2) 塗布工程
前記被覆用膜部材の一部を覆うよう、前記金型の外周面に樹脂材料を塗布する。
(3) 硬化工程
前記樹脂材料を硬化させて樹脂皮膜を形成する。
(4) 抜き取り工程
前記金型の外周面と前記被覆用膜部材との間隙に気体を挿入して、前記金型から前記樹脂皮膜を抜き取る。
尚、前記被覆工程での、前記金型の外周面の周方向の一部への前記被覆用膜部材の被覆および前記固定部材による前記被覆用膜部材の固定は、前記抜き取り工程で前記被覆用膜部材の前記樹脂皮膜で覆われていない領域における前記金型の周方向側から、前記金型の外周面と前記被覆用膜部材との間隙に気体が吹き込まれるように行なう。
【００１７】
本実施形態に係る無端ベルトの製造方法によれば、(2)塗布工程および(3)硬化工程においては、被覆用膜部材は金型の外周面に密着しており、一方(4)抜き取り工程においては、被覆用膜部材が金型に対して非接着性であることから、被覆用膜部材と金型の外周面との間隙から気体が吹き込まれ、該気体が樹脂皮膜と金型の外周面との間隙に挿入されて、金型からの樹脂皮膜の抜き取りが容易に行なわれる。
また、(3)硬化工程においては、樹脂材料の硬化反応の際に発生するガスが被覆用膜部材と金型の外周面との間隙から抜けるものと推察され、その結果前記ガスによって無端ベルトに生じる膨れが抑制される。
【００１８】
尚、(4)抜き取り工程の前に被覆用膜部材を除去する工程や、被覆用膜部材を金型の外周面に固定している固定部材を除去する工程を設けてもよいが、これらの除去する工程を設けずに、(4)抜き取り工程において金型から樹脂皮膜を抜き取る際に被覆用膜部材や固定部材も一緒に取り除くことが好ましい。
被覆用膜部材および固定部材を(4)抜き取り工程において金型から樹脂皮膜と共に抜き取ることにより、被覆用膜部材や固定部材を除去する工程を別途設ける必要がなく、更に生産性に優れる。
【００１９】
−被覆用膜部材によって被覆する位置−
本実施形態に係る無端ベルトの製造方法においては、被覆用膜部材が金型の外周面の周方向の一部を被覆する態様である。
被覆用膜部材と金型の外周面との間隙には、(2)塗布工程において樹脂材料が侵入することがあるため、無端ベルトの製造に繰り返し用いられた金型においては、前記侵入した樹脂材料による汚染が生じることがある。しかし、金型の外周面の周方向の全周にわたってではなく、一部のみが被覆用膜部材によって被覆されているため、前記汚染が生じる領域が縮小される。
【００２０】
尚、被覆用膜部材は、金型の軸方向の両端部に設けてもよく、その何れの被覆用膜部材においてもそれぞれ一部を覆うよう樹脂材料を塗布することにより、金型の軸方向の両方側から金型の外周面と被覆用膜部材との間隙に気体を吹き込める。
【００２１】
−固定部材によって固定する位置−
被覆用膜部材が金型の外周面の周方向の一部を被覆する上記態様では、更に、(4)抜き取り工程において、被覆用膜部材の樹脂皮膜で覆われていない領域における金型の周方向側から、金型の外周面と被覆用膜部材との間隙に気体が吹き込まれるよう、金型の外周面の周方向の一部を被覆用膜部材で被覆し且つ固定部材によって被覆用膜部材が固定されている。
つまり、被覆用膜部材は、被覆用膜部材の樹脂皮膜で覆われていない領域における金型の周方向側から、金型の外周面と被覆用膜部材との間隙に気体が吹き込まれるよう、固定部材によって金型に固定されている。別言すると、被覆用膜部材は、被覆用膜部材の樹脂皮膜で覆われていない領域における金型の周方向側が固定されていない。これにより、その部分からも気体が吹き込まれ、金型の外周面と樹脂皮膜との間隙にも気体が良好に挿入され、金型から樹脂皮膜が更に容易に抜き取られる。
【００２２】
［第１実施形態］
本実施形態の無端ベルトの製造方法における参考例としての第１実施形態について、工程毎に詳細に説明する。なお、かかる工程以外にも、種々の公知の工程を設けてもよい。
【００２３】
−(1)被覆工程−
（金型）
まず、本実施形態の無端ベルトの製造方法に用いる金型について説明する。該金型としては、アルミニウムやステンレス、ニッケル、銅等の金属が好ましい。金型の長さは、目的とする無端ベルトの幅以上の長さが必要であるが、端部に生じる無効領域に対する余裕幅を確保するため、金型の長さは、目的とする無端ベルトの長さより、２％以上４０％以下長いことがより望ましい。金型の外径は、目的とする無端ベルトの直径に合わせ、肉厚は金型としての強度が保てる厚さにする。
【００２４】
金型は円筒形状のものが用いられる。金型の質量が大きい場合には、その両端に保持板を取り付けるのが好ましい。保持板は、金型の両端をはさむ構造や、金型の内側に嵌合する構造のいずれでもよい。また、金型および／または保持板に、段差や切り込み等の加工があってもよい。保持板の取り付け方法は、ねじでもよいし、溶接でもよい。
【００２５】
また、形成される樹脂皮膜が金型表面に接着することを防ぐため、金型の表面には、離型性を付与することが好ましい。そのための方法としては、金型表面をクロムやニッケルでメッキしたり、フッ素樹脂やシリコーン樹脂で被覆したり、表面に離型剤を塗布する方法がある。
【００２６】
一方、樹脂皮膜としてポリイミド樹脂を使用する場合、ポリイミド樹脂は、加熱反応時に留溶剤の揮発物や、反応時に発生する水の蒸気等の気体発生が非常に多い性質がある。これは特にポリイミド樹脂皮膜の膜厚が５０μｍを越える厚い場合に顕著である。
そのため、特開２００２−１６０２３９号公報に開示の如く、金型表面はＲａ０．２μｍ以上２μｍ以下に粗面化することが好ましい。粗面化の方法には、ブラスト、切削、サンドペーパーがけ等の方法がある。これにより、ポリイミド樹脂から生じる気体は、金型とポリイミド樹脂皮膜の間に形成されるわずかな隙間を通って外部に排出される。
【００２７】
（被覆）
第１実施形態においては、(2)塗布工程の前に、図１に示すごとく、金型１の外周面の一部に被覆用膜部材１１を金型周方向に一周巻き、その被覆用膜部材１１の両端を固定部材１６１としての片面接着テープで貼り付けて固定して、被覆用膜部材１１で金型１の外周面を被覆する。尚、図１では金型１の軸方向一端のみを示しているが、軸方向両端に該被覆用膜部材１１を設けてもよい。これは、以下に示す他の実施形態でも共通である。
【００２８】
また、第１実施形態における別の態様として、図２に示すごとく、被覆用膜部材１１の長手方向の両端部に固定部材１７１としての両面接着テープを貼り付けた被覆用膜部材１１を金型周方向に一周巻いて固定し、被覆用膜部材１１で金型１の外周面を被覆してもよい。尚、図２は、両面接着テープが被覆用膜部材１１の内側、すなわち、金型１の外周面と対向する面に貼られていることを図示したものである。また、前記固定部材１７１としての両面接着テープの代わりに接着剤を用いてもよい。
【００２９】
被覆用膜部材１１としては、金型に対して非接着性（使用が想定される温度範囲、即ち常温（２０℃）以上(3)硬化工程における加熱の温度以下の範囲で非接着性）であり、且つ(3)硬化工程における加熱の温度に対する耐熱性を有する膜状の部材であれば、特に限定されない。
具体的には、本実施形態における無端ベルトの製造に用いられる樹脂材料からなる膜状の部材、ポリイミド樹脂、ポリアミドイミド樹脂等が挙げられる。尚、これらの中でも、無端ベルトの製造に用いられる樹脂材料からなる膜状の部材が好ましく、例えば無端ベルトの製造の際に発生した切れ端（切断除去される部分）を用いてもよい。
【００３０】
上記片面接着テープや両面接着テープ、接着剤としては、(3)硬化工程における加熱の温度に対する耐熱性を有するものを用いることが好ましい。
片面接着テープや両面接着テープの材質としては、ポリイミド、ポリエステル、フッ素樹脂などが選ばれる。また接着剤としては、ポリイミド樹脂、ポリアミドイミド樹脂、ポリベンズイミダゾール樹脂、フェノール樹脂、シリコーン樹脂、アクリル樹脂等が挙げられ、特には、無端ベルトの製造に用いられる樹脂材料と同じ樹脂を使うことが好ましい。
【００３１】
−(2)塗布工程−
第１実施形態においては、被覆用膜部材１１の一部を覆うよう、前記金型１の外周面に樹脂材料を塗布する。尚、図１および図２においては、樹脂材料が塗布される領域と塗布されない領域との境界線Ｋを境にして下側に、樹脂材料が塗布される。
【００３２】
樹脂材料（皮膜形成樹脂溶液）の材質としては、ポリイミド、ポリアミドイミド、ポリカーボネート、ポリエステル、ポリアミド、ポリアリレート等が挙げられる。材料が熱可塑性樹脂の場合には、その溶液が用いられ、ポリイミドのように非熱可塑性樹脂（熱硬化性樹脂）の場合には、その前駆体が用いられる。樹脂材料の濃度、粘度等は自由に選択される。
【００３３】
例えば、ポリイミド前駆体としては、３，３'，４，４'−ビフェニルテトラカルボン酸二無水物（ＢＰＤＡ）とｐ−フェニレンジアミン（ＰＤＡ）とからなるもの、ＢＰＤＡと４，４'−ジアミノジフェニルエーテルとからなるもの、ピロメリット酸二無水物（ＰＭＤＡ）と４，４'−ジアミノジフェニルエーテルとからなるもの等、種々公知のものが用いられる。また、ポリイミド前駆体は、２種以上を混合して用いてもよいし、複数の酸またはアミンのモノマーを混合して共重合されてもよい。
ポリイミド前駆体の溶剤としては、Ｎ−メチルピロリドン、Ｎ，Ｎ−ジメチルアセトアミド、アセトアミド、等の非プロトン系極性溶剤が挙げられる。ポリイミド前駆体溶液の混合比、濃度、粘度等は、自由に選択される。
【００３４】
金型の外周面への塗布方法としては、金型を溶液に浸漬して引き上げる浸漬塗布法、金型を回転させながらその表面に溶液を吐出する流し塗り法、その際にブレードで皮膜を均すブレード塗布法など、公知の方法が採用される。
なお、「金型上に塗布」とは、金型の外周面の表面または該表面に層を有する場合にはその層の表面に塗布することをいう。また、「金型を引き上げる」とは、塗布時の液面との相対関係であり、「金型を停止し塗布液面を下降させる」場合を含む。
【００３５】
塗布を浸漬塗布法で行う場合、特開２００２−９１０２７号公報に記載のごとく、環状体により膜厚を制御する方法が適用し得る。
【００３６】
図７は、環状体により膜厚を制御する浸漬塗布法に用いる装置の一例を示す概略構成図である。但し、図は主要部のみを示し、金型１の保持板や、他の装置は省略する。
この浸漬塗布法は、図７に示すごとく、塗布槽３に入れられた溶液２に、金型１の外径よりも大きな円孔６を設けた環状体５を浮かべ、円孔６を通して金型１を引き上げて塗布する方法である。
【００３７】
環状体５の材質は、溶液２の溶剤によって侵されない金属やプラスチック等から選ばれる。また、浮上しやすいよう中空構造であってもよいし、沈没防止のために、環状体５の外周面または塗布槽３に、環状体５を支える足や腕を設けてもよい。
【００３８】
環状体５は、溶液２の上で水平方向に自由移動し得るよう、溶液２上に浮遊させる、環状体５をロールやベアリングで支える、環状体５をエア圧で支える、などの方法で設置する。また、環状体５が塗布槽３の中央部に位置するよう、環状体５を一時的に固定してもよい。
【００３９】
金型１の外径と円孔６の内径との間隙により、塗布膜４の膜厚が規制されるので、円孔６の内径は、求められる膜厚により調整する。間隙により塗布膜の膜厚のムラも決まるので、円孔６の真円度は重要である。真円度は２０μｍ以下であることが好ましく、１０μｍ以下であることがさらに好ましい。もちろん、真円度が０μｍであることが最適である。
【００４０】
円孔６の内壁面（環状体５の内周）は、溶液２に浸る下部が広く、上部が狭い形状であれば、図７に示すごとく、斜めの直線状で傾斜面のものや、図８に示すごとく、組み合わせた傾斜面でもよい。また、階段状や曲線的でもよい。
【００４１】
塗布の際、円孔６を通して金型１を引き上げる。引き上げ速度は、０．１ｍ／ｍｉｎ以上１．５ｍ／ｍｉｎ以下が好ましい。この塗布方法に好ましいポリイミド前駆体溶液の固形分濃度は１０質量％以上４０質量％以下、粘度は１Ｐａ・ｓ以上１００Ｐａ・ｓ以下である。
【００４２】
更に、浸漬塗布法に用いる塗布装置には、金型１を保持する金型保持手段、並びに、該保持手段を上下方向に移動する第１の移動手段および／または塗布槽３を上下方向に移動する第２の移動手段を有してもよい。
【００４３】
なお、塗布工程おいて、既述のごとく、図８に示す環状塗布法も適用し得る。図８は、環状塗布法に用いる装置の一例を示す概略構成図である。
図８（Ａ）および図８（Ｂ）において、図７との違いは、環状塗布槽７の底部に、金型１の外径より若干小さい穴を有する環状シール材８を設けることである。金型１を環状シール材８の中心に挿通させ、環状塗布槽７に溶液２を収容すると、溶液２は漏れることがない。金型１は、環状塗布槽７の下部から上部に順次つき上げられ、金型１の表面に塗布膜４が形成される。金型１の上下には、金型１に嵌合し得る中間体９、９'を取り付けてもよい。環状体５の機能は、前述の通りである。また、図８（Ｂ）に示すごとく、環状体５の過剰な上昇を防ぐために、環状シール材８の上部に、上昇規制部材８Ａを設けてもよい。
【００４４】
また、上記溶液２を用い、図９（Ａ）および図９（Ｂ）に示すごとく、回転塗布装置により塗布を行なってもよい。回転塗布装置では、樹脂材料（溶液２）が入った容器２３にモーノポンプ２１を接続し、吐出量を調整して吐出液の直下にステンレス板等からなるブレード２２を取り付ける。金型１を回転させ、吐出部とブレードを図面上左から右方向へ移動させて、金型１の外周面に溶液２を塗布する。
【００４５】
−(3)硬化工程−
硬化工程では、金型１に形成された塗布膜を加熱乾燥させる。すなわち、塗布膜中に存在する溶剤を除去する目的で、塗布膜を静置しても変形しない程度の加熱乾燥を行う。加熱乾燥条件は、樹脂や溶剤の種類にもよるが、通常８０℃以上１７０℃以下の温度で３０分間以上６０分間以下が好ましい。その際、温度が高いほど、加熱時間は短くてよい。温度は、時間内において段階的、または一定速度で上昇させてもよい。加熱の際、熱風を当てることも有効である。
【００４６】
加熱乾燥中に塗布膜に垂れが生じる場合には、金型１の軸方向を水平にして、ゆっくり回転させることが有効である。回転速度は１ｒｐｍ以上６０ｒｐｍ以下が好ましい。
【００４７】
（加熱反応処理工程）
尚、樹脂材料が熱硬化性樹脂の場合、上記加熱乾燥のみで皮膜が形成されるが、更に高温乾燥が必要な場合は加熱を行う（加熱反応処理）。例えば、ポリイミド樹脂の場合は、好ましくは２５０℃以上４５０℃以下、より好ましくは３００℃以上３５０℃以下で、２０分間以上６０分間以下、塗布膜を加熱して縮合反応させることで、ポリイミド樹脂皮膜が形成される。その際、加熱の最終温度に達する前に、完全に残留溶剤を除去することが好ましく、具体的には、２００℃以上２５０℃以下の温度で、１０分間以上３０分間以下加熱して残留溶剤を乾燥させ、続けて温度を段階的、または一定速度で徐々に上昇させて加熱することが好ましい。
【００４８】
−(4)抜き取り工程−
加熱乾燥もしくは加熱反応処理を施した後は、５０℃以下まで冷却を行い、形成された樹脂皮膜を金型から剥離することで、無端ベルトが得られる。
その際、図１および図２に示すごとく、被覆用膜部材１１の樹脂皮膜で覆われていない側から、即ち矢印Ａ方向側から、金型１の外周面と前記被覆用膜部材１１との間隙に気体（例えば空気）を吹き込むことにより、金型１の外周面と樹脂皮膜との間隙に気体を挿入し、金型１から樹脂皮膜および被覆用膜部材１１を抜き取る。間隙に気体を吹き込むことで、その圧力により金型と樹脂皮膜との密着性が低下し、金型からの剥離性が向上される。
【００４９】
気体を吹き込ませる手段としては、エアガン等が使用される。エアガンの数は風量を増やすため１個よりも複数あることが望ましい。エアガンの先端口は金型の曲率に合わせて細長い形状であると、気体が金型と被覆用膜部材との間隙に入り易い。空気圧は、０．１ＭＰａ以上０．６ＭＰａ以下が好ましく、０．１ＭＰａ以上０．５ＭＰａ以下がより好ましい。また、エアブローリング等も使用し得る。
【００５０】
無端ベルトの両端部は、変形等があるので、不要部分（無効領域）を切断し、中央の有効部分（有効領域）が製品とされる。無端ベルトには、さらに穴あけ加工やリブ付け加工等が施されることがある。
【００５１】
なお、金型から樹脂皮膜を抜き取る前に、金型の一方の端部に切断用金型を設け、樹脂皮膜を切断用金型に移動させ、移動後の樹脂皮膜の端部を切断する切断処理を施してもよい。
【００５２】
この切断処理について、図１０乃至図１２によって説明する。図１０において、金型１の外周面（表面）に樹脂皮膜１１１が形成されているが、抜き取る際には、金型１の軸方向（図１０では紙面下方）に、切断用金型１２０を配置する。切断用金型１２０は、金型１の外径より少し小さい外径を有し、樹脂皮膜１１１が嵌まるだけの長さがあればよい。
【００５３】
こうすることにより、金型１から樹脂皮膜１１１を抜き取った後切断用金型１２０に嵌められる。次いで図１１に示すごとく、切断用の刃物１２１を押し当て、切断用金型１２０または刃物１２１を回転させて、樹脂皮膜１１１を求められる長さに切断する。あらかじめ複数本分の無端ベルトを作製する場合には、それに応じた本数の刃物を用意すれば、複数本分の切断が行える。
【００５４】
なお、図１０に示すごとく、切断用金型１２０の刃物を当てる位置には、溝１２３や筋等を設けておいてもよい。
【００５５】
切断用金型１２０の外径は、樹脂皮膜１１１を嵌める時には樹脂皮膜１１１の内径より小さく、切断の際には樹脂皮膜１１１をしっかり保持し得るよう、大きく変えられる構成であるのが好ましい。それには、例えば図１２の断面図に示すごとく、複数の構成部材１２２ａ、１２２ｂに分割して、間隔を調整し得る方法がある。こうして切断した後、切断用金型１２０から樹脂皮膜１１１を抜き取ることで無端ベルトが得られる。
【００５６】
以上の通り作製した無端ベルトを、転写ベルトや、接触帯電ベルトとして使用する場合には、ポリイミド材料の中に、導電性物質を分散させてもよい。
導電性物質としては、例えば、カーボンブラック、カーボンブラックを造粒したカーボンビーズ、カーボンファイバー、カーボンナノチューブ、グラファイト等の炭素系物質；銅、銀、アルミニウム等の金属または合金；酸化錫、酸化インジウム、酸化アンチモン、ＳｎＯ2−Ｉｎ2Ｏ3複合酸化物等の導電性金属酸化物等が挙げられる。
【００５７】
無端ベルトを定着ベルトとして使用する場合には、表面に付着するトナーの剥離性の向上のため、ベルト表面に非粘着性の樹脂層を形成することがよい。
その非粘着性の材料としては、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）等のフッ素系樹脂が好ましい。また、非粘着性の樹脂層には、カーボン粉末や硫酸バリウム等が分散されていてもよい。
【００５８】
これらフッ素系樹脂層を形成するには、その水分散液を無端ベルトの表面に塗布して焼き付け処理する方法が好ましい。こうして、ベルト表面にフッ素系樹脂層を形成するには、ポリイミド樹脂皮膜を金型の表面に形成して加熱してから塗布してもよいが、ポリイミド前駆体溶液を塗布して溶剤を乾燥させた後、フッ素系樹脂分散液を塗布し、その後に加熱してイミド化反応とフッ素系樹脂の焼成処理を行ってもよい。
【００５９】
無端ベルトを定着ベルトとして使用する場合、ポリイミド樹脂の厚さは２５μｍ以上５００μｍ以下、フッ素系樹脂層の厚さは５μｍ以上５０μｍ以下が好ましい。
【００６０】
［第２実施形態］
本実施形態の無端ベルトの製造方法における第２実施形態について、工程毎に詳細に説明する。尚、以下に説明すること以外は、前記第１実施形態において説明した事項がそのまま適用し得るため、ここではその説明を省略する。
【００６１】
−(1)被覆工程−
（被覆）
第２実施形態においては、(2)塗布工程の前に、図３に示すごとく、金型１の外周面の一部であって且つ金型１の周方向の一部に、被覆用膜部材１１を配置する。すなわち、被覆用膜部材１１は、(2)塗布工程において樹脂皮膜で覆われない側の端部を固定部材１６２としての２枚の片面接着テープで金型１の外周面に貼り付けて固定し、被覆用膜部材１１で金型１の外周面を被覆する。
【００６２】
また、第２実施形態における別の態様として、図４に示すごとく、被覆用膜部材１１の、(2)塗布工程において樹脂皮膜で覆われない側の端部に固定部材１７２としての両面接着テープを貼り付けた被覆用膜部材１１を金型周方向の一部に固定し、被覆用膜部材１１で金型１の外周面を被覆してもよい。尚、図４は、両面接着テープが被覆用膜部材１１の内側、すなわち、金型１の外周面と対向する面に貼られていることを図示したものである。また、前記固定部材１７２としての両面接着テープの代わりに接着剤を用いてもよい。
【００６３】
尚、第２実施形態に係る上記無端ベルトの製造方法では、図３および図４に示す通り、被覆用膜部材１１が金型１の外周面の周方向の一部を被覆する態様である。また更に、(4)抜き取り工程において、被覆用膜部材１１の樹脂皮膜で覆われていない領域における金型１の周方向側（即ち図３および図４における矢印Ｂ方向側）から、金型１と被覆用膜部材１１との間隙に気体が吹き込まれるよう、金型１の外周面の周方向の一部を被覆用膜部材１１で被覆し且つ固定部材１６２または１７２によって被覆用膜部材１１が固定されている。
【００６４】
そのため、被覆用膜部材１１と金型１との間隙に、(2)塗布工程において樹脂材料が侵入することによる汚染の発生領域が縮小される。また、矢印Ｂ方向側からも気体が吹き込まれ、金型１と樹脂皮膜との間隙にも気体が良好に挿入され、金型１から樹脂皮膜が更に容易に抜き取られる。
【００６５】
−(2)塗布工程−
第２実施形態においては、被覆用膜部材１１の一部を覆うよう、金型１の外周面に樹脂材料を塗布する。尚、図３および図４においては、樹脂材料が塗布される領域と塗布されない領域との境界線Ｋを境にして下側に、樹脂材料が塗布される。
【００６６】
−(4)抜き取り工程−
加熱乾燥もしくは加熱反応処理を施した後は、５０℃以下まで冷却を行い、形成された樹脂皮膜を金型から剥離することで、無端ベルトが得られる。
その際、図３および図４に示すごとく、被覆用膜部材１１の樹脂皮膜で覆われていない側から、即ち矢印Ａおよび矢印Ｂ方向側から、金型１の外周面と前記被覆用膜部材１１との間隙に気体（例えば空気）を吹き込むことにより、金型１の外周面と樹脂皮膜との間隙に気体を挿入し、金型１から樹脂皮膜および被覆用膜部材１１を抜き取る。
【００６７】
［第３実施形態］
本実施形態の無端ベルトの製造方法における第３実施形態について、工程毎に詳細に説明する。尚、以下に説明すること以外は、前記第１実施形態において説明した事項がそのまま適用し得るため、ここではその説明を省略する。
【００６８】
−(1)被覆工程−
（被覆）
第３実施形態においては、(2)塗布工程の前に、図５に示すごとく、金型１の外周面の一部であって且つ金型周方向の一部に、被覆用膜部材１１を配置する。被覆用膜部材１１は、(2)塗布工程において樹脂皮膜で覆われない側の端部を固定部材１６３としての１枚の片面接着テープで金型１の外周面に貼り付けて固定して、被覆用膜部材１１で金型１の外周面を被覆する。
【００６９】
また、第３実施形態における別の態様として、図６に示すごとく、被覆用膜部材１１の、(2)塗布工程において樹脂皮膜で覆われない側の端部に固定部材１７３としての両面接着テープを貼り付けた被覆用膜部材１１を金型周方向の一部に固定し、被覆用膜部材１１で金型１の外周面を被覆してもよい。尚、図６は、両面接着テープが被覆用膜部材１１の内側、すなわち、金型１の外周面と対向する面に貼られていることを図示したものである。また、前記固定部材１７３としての両面接着テープの代わりに接着剤を用いてもよい。
【００７０】
尚、第３実施形態に係る上記無端ベルトの製造方法では、図５および図６に示す通り、被覆用膜部材１１が金型１の外周面の周方向の一部を被覆する態様である。また更に、(4)抜き取り工程において、被覆用膜部材１１の樹脂皮膜で覆われていない領域における金型１の周方向側（即ち図５および図６における矢印Ｂ方向側）から、金型１の外周面と被覆用膜部材１１との間隙に気体が吹き込まれるよう、金型１の外周面の周方向の一部を被覆用膜部材１１で被覆し且つ固定部材１６３または１７３によって被覆用膜部材１１が固定されている。
【００７１】
そのため、被覆用膜部材１１と金型１の外周面との間隙に、(2)塗布工程において樹脂材料が侵入することによる汚染の発生領域が縮小される。また、矢印Ｂ方向側から気体が吹き込まれ、金型１の外周面と樹脂皮膜との間隙にも気体が良好に挿入され、金型１から樹脂皮膜が更に容易に抜き取られる。
【００７２】
−(2)塗布工程−
第３実施形態においては、被覆用膜部材１１の一部を覆うよう、前記金型１の外周面に樹脂材料を塗布する。尚、図５および図６においては、樹脂材料が塗布される領域と塗布されない領域との境界線Ｋを境にして下側に、樹脂材料が塗布される。
【００７３】
−(4)抜き取り工程−
加熱乾燥もしくは加熱反応処理を施した後は、５０℃以下まで冷却を行い、形成された樹脂皮膜を金型から剥離することで、無端ベルトが得られる。
その際、図５および図６に示すごとく、被覆用膜部材１１の樹脂皮膜で覆われていない側から、即ち矢印Ｂ方向側から、金型１と前記被覆用膜部材１１との間隙に気体（例えば空気）を吹き込むことにより、金型１と樹脂皮膜との間隙に気体を挿入し、金型１から樹脂皮膜および被覆用膜部材１１を抜き取る。
【符号の説明】
【００７４】
１  金型
２  溶液（樹脂材料）
３  塗布槽
４  塗布膜
５  環状体
６  円孔
７  環状塗布槽
８  環状シール材
８Ａ  上昇規制部材
９  中間体
１１  被覆用膜部材
２１  モーノポンプ
２２  ブレード
２３  容器
１１１  樹脂皮膜
１２０  切断用金型
１２１  刃物
１２３  溝
１６１，１６２，１６３，１７１，１７２，１７３  固定部材
【要約】
【課題】金型からの樹脂皮膜の抜き取りを容易に行なうことにある。
【解決手段】円筒形状の金型１の外周面の一部に、金型１に対して非接着性の被覆用膜部材１１を固定部材１６１によって固定して、金型１の外周面の一部を被覆用膜部材１１で被覆する被覆工程と、被覆用膜部材１１の一部を覆うよう、金型１の外周面に樹脂材料を塗布する塗布工程と、樹脂材料を硬化させて樹脂皮膜を形成する硬化工程と、金型１と被覆用膜部材１１との間隙に気体を挿入して、金型１から樹脂皮膜を抜き取る抜き取り工程と、を用いて樹脂皮膜を製造する。
【選択図】図３【図１】
0004766189.tif 000002
【図２】
0004766189.tif 000003
【図３】
0004766189.tif 000004
【図４】
0004766189.tif 000005
【図５】
0004766189.tif 000006
【図６】
0004766189.tif 000007
【図７】
0004766189.tif 000008
【図１０】
0004766189.tif 000009
【図１１】
0004766189.tif 000010
【図１２】
0004766189.tif 000011
【図８】
0004766189.tif 000012
【図９】
0004766189.tif 000013